Patent RU-2297891-C2 (RU)
Title: Способ производства бесшовных горячедеформированных труб большого и среднего диаметров на трубопрокатных установках с пилигримовыми станами для паровых котлов, паропроводов и коллекторов установок с высокими и сверхкритическими параметрами пара из слитков эшп и нлз
Inventor: SAF JANOV ANATOLIJ VASIL EVICH
IPC: B21B19/04
Filed: 2005-05-11
Granted: 2007-04-27
Abstract: Изобретение относится к трубопрокатному производству, а именно к способу производства бесшовных горячедеформированных котельных труб большого и среднего диаметров для паровых котлов, паропроводов и коллекторов установок с высокими и сверхкритическими параметрами пара из слитков электрошлакового переплава, и непрерывно-литой заготовки, и может быть использовано на трубопрокатных установках с пилигримовыми станами, имеющих в своем составе станы поперечно-винтовой прокатки. Способ включает выплавку слитков в электрических и мартеновских печах на основе прямого восстановления, а также с применением обработки жидким синтетическим шлаком в ковше, ковку слитков с уковом от 2,0 до 3,0 в зависимости от марки стали, обточку и сверление центральной части трубных заготовок, непрерывную разливку стали марок 20 и 15ГС, обработанных синтетическим шлаком, непрерывную разливку стали марок 12Х1МФ, 15Х1М1Ф и 15ХМ из вакуумированного или невакуумированного металла, обработанного синтетическим шлаком, с последующей ковкой их в заготовки с уковом не менее 1,5, выплавку слитков данных марок стали ЭШП, сверление центральной части слитков ЭШП и НЛЗ, нагрев заготовок и слитков до температуры пластичности в зависимости от марки стали, прошивку их в станах косой прокатки на оправках, диаметр которых зависит от геометрических размеров гильз, прошивку слитков ЭШП с деформацией металла в прошивном стане с посадом по диаметру, равным 8-16%, прокатку на пилигримовых станах с вытяжками, в зависимости от диаметра и толщины стенки, калибровку и правку труб, при этом слитки ЭШП и НЛЗ сталей 20, 15ГС, 12Х1МФ, 15Х1М1Ф и 15ХМ нагревают до температуры пластичности без сверления центрального отверстия, прошивают в прошивных станах в гильзы и прокатывают на пилигримовых станах в трубы, донную часть слитков ЭШП удаляют анодно-дуговой резкой, слитки ЭШП в прошивной стан задают донным концом вперед, прокат труб на пилигримовом стане из гильз, прошитых из слитков ЭШП, ведут донным концом вперед, из усадочной части слитков формируют пилигримовую головку, а коэффициенты вытяжек на прошивном стане при прошивке слитков ЭШП и НЛЗ определяют из выражений μ эшп =1,1μ з d т эшп /d o эшп , μ нлз =1,1μ з d г нлз /d o нлз , где μ з  - вытяжка на прошивном стане при прокатке труб данного размера из кованой заготовки; d г эшп  - текущее значение диаметров слитков ЭШП, мм; d o эшп  - диаметр слитка ЭШП, равный 500 мм; d г нлз  - текущее значение диаметров НЛЗ; d o нлз  - диаметр НЛЗ, равный 400 мм. Изобретение обеспечивает значительное снижение энергозатрат за счет исключения нагрева слитков под ковку и ковку слитков в поковки, исключает затраты на сверловку слитков и снижает расходный коэффициент металла при механических свойствах металла труб на уровне или выше, по сравнению с кованой заготовкой, при переделе слиток ЭШП - котельная труба, а следовательно, позволяет снизить стоимость котельных труб. 1 з.п. ф-лы, 2 табл.